(57)【特許請求の範囲】
【請求項１】
アルコール溶媒中に、有機スルホン酸第二鉄を溶解させた導電性高分子製造用酸化剤溶液において、
導電性高分子製造用酸化剤溶液中に、スルホン酸エステル化合物を含有させ、
導電性高分子製造用酸化剤溶液におけるスルホン酸エステル化合物の含有量が、有機スルホン酸第二鉄１モルに対し、０．０１〜２０モル％であり、
導電性高分子製造用酸化剤溶液中の含水分量が１〜２０質量％であることを特徴とする導電性高分子製造用酸化剤溶液。
【請求項２】
導電性高分子製造用酸化剤溶液における有機スルホン酸第二鉄の含有量が、３０〜７０質量％であることを特徴とする請求項１に記載の導電性高分子製造用酸化剤溶液。
【請求項３】
有機スルホン酸第二鉄がパラトルエンスルホン酸第二鉄であることを特徴とする請求項１又は２に記載の導電性高分子製造用酸化剤溶液。
【請求項４】
スルホン酸エステル化合物が、下記一般式（１）で表されるスルホン酸エステル化合物であることを特徴とする請求項１から３のいずれかに記載の導電性高分子製造用酸化剤溶液。
【化１】
0005557638.tif 000006
（式（１）中、Ｒ１は炭素数１〜８のアルキル基を示し、Ｒ２は炭素数１〜４のアルキル基を示す。）
【請求項５】
アルコール溶媒が、ブタノールとメタノールの混合溶媒であることを特徴とする請求項１から４のいずれかに記載の導電性高分子製造用酸化剤溶液。
【請求項６】
誘電体酸化皮膜が形成された弁作用金属上に導電性高分子からなる固体電解質を具備した固体電解コンデンサの製造方法において、
請求項１から５のいずれかに記載の導電性高分子製造用酸化剤溶液と、導電性高分子モノマーとを液層にて接触させることにより化学酸化重合し、誘電体酸化皮膜が形成された弁作用金属に導電性高分子を形成する工程を有することを特徴とする固体電解コンデンサの製造方法。
【発明の詳細な説明】
【技術分野】
【０００１】
本発明は、導電性高分子モノマーを化学酸化重合させる導電性高分子製造用酸化剤溶液と、該酸化剤溶液を用いて化学酸化重合させてなる導電性高分子を固体電解質として用いた固体電解コンデンサの製造方法に関する。
【背景技術】
【０００２】
近年、π共役系導電性高分子は、多岐分野にわたって研究されており、有機素材の軽量性と、高い導電性を生かして、様々な電子デバイス素子が実用化され、例えば、アルミニウム固体電解コンデンサやタンタル固体電解コンデンサ用の固体電解質として使用されている。
【０００３】
上記導電性高分子は、導電性高分子モノマー、例えば、ピロール、チオフェン、アニリン及びそれらの誘導体を、化学酸化重合させて製造することができる。特許文献１に開示されているように、導電性高分子モノマーとしてチオフェン誘導体である３，４−アルキレンジオキシチオフェンと化学酸化重合用酸化剤として導電性高分子のドーパントとなる有機スルホン酸と、酸化作用を有する遷移金属カチオンとからなる塩が提案されているが、これらの中でもパラトルエンスルホン酸第二鉄が最も一般的に用いられている。
【０００４】
しかしながら、パラトルエンスルホン酸第二鉄は、導電性高分子モノマーの酸化剤として適用した場合、ドーパントとして機能するアニオンの量が十分ではないため、それを用いて作製した固体電解コンデンサは、高温度下にさらされるとコンデンサ容量の低下やコンデンサ抵抗損失の増大を発生しやすいという欠点があった。
【０００５】
特許文献２には、有機スルホン酸遷移金属塩溶液に、溶媒量に対して１０質量％以上の有機スルホン酸を添加することで、ドーパントに寄与するアニオン量を増加させる方法が開示されている。しかし、この方法では、酸を添加することになるため、重合速度が増加してしまい、得られる固体電解コンデンサの電気特性に劣る欠点があった。
【先行技術文献】
【特許文献】
【０００６】
【特許文献１】特開平１−３１３５２１号公報
【特許文献２】特開２００４−１０７５５２号公報
【発明の概要】
【発明が解決しようとする課題】
【０００７】
本発明の目的は、適切な重合速度有し、かつ、ドーパントに寄与するアニオンの量を増加させた導電性高分子製造用酸化剤とそれを用いて作製した固体電解コンデンサの製造方法を提供することである。
【課題を解決するための手段】
【０００８】
本発明者らは、鋭意検討を行った結果、有機スルホン酸第二鉄を溶質としたアルコール溶液中に、スルホン酸エステル化合物を添加した導電性高分子製造用酸化剤溶液及び該導電性高分子製造用酸化剤溶液を用いて作製した固体電解コンデンサの製造方法を用いることで上記課題を解決できることを見出し、本発明を完成するに至った。
【０００９】
すなわち、本発明は以下に示すものである。
【００１０】
第一の発明は、アルコール溶媒中に、有機スルホン酸第二鉄を溶解させた導電性高分子製造用酸化剤溶液であって、導電性高分子製造用酸化剤溶液中にスルホン酸エステル化合物を含有させることを特徴とする導電性高分子製造用酸化剤溶液である。
【００１１】
第二の発明は、導電性高分子製造用酸化剤溶液における有機スルホン酸第二鉄の含有量が、３０〜７０質量％であることを特徴とする第一の発明に記載の導電性高分子製造用酸化剤溶液である。
【００１２】
第三の発明は、導電性高分子製造用酸化剤溶液中の含水分量が１〜２０質量％であることを特徴とする第一又は第二の発明に記載の導電性高分子製造用酸化剤溶液である。
【００１３】
第四の発明は、有機スルホン酸第二鉄がパラトルエンスルホン酸第二鉄であることを特徴とする第一から第三の発明のいずれかに記載の導電性高分子製造用酸化剤溶液である。
【００１４】
第五の発明は、スルホン酸エステル化合物が、下記一般式（１）で表されるスルホン酸エステル化合物であることを特徴とする請求項１から４のいずれかに記載の導電性高分子製造用酸化剤溶液である。
【００１５】
【化１】
0005557638.tif 000002
（式（１）中、Ｒ１は炭素数１〜８のアルキル基を示し、Ｒ２は炭素数１〜４のアルキル基を示す。）
【００１６】
第六の発明は、導電性高分子製造用酸化剤溶液におけるスルホン酸エステル化合物の含有量が、有機スルホン酸第二鉄１モルに対し、０．０１〜２０モル％であることを特徴とする第一から第五の発明のいずれかに記載の導電性高分子製造用酸化剤溶液である。
【００１７】
第七の発明は、アルコール溶媒が、ブタノールとメタノールの混合溶媒であることを特徴とする第一から第六の発明のいずれかに記載の導電性高分子製造用酸化剤溶液である。
【００１８】
第八の発明は、誘電体酸化皮膜が形成された弁作用金属上に導電性高分子からなる固体電解質を具備した固体電解コンデンサの製造方法において、
第一から第七の発明のいずれかに記載の導電性高分子製造用酸化剤溶液と、導電性高分子モノマーとを液層にて接触させることにより化学酸化重合し、誘電体酸化皮膜が形成された弁作用金属に導電性高分子を形成する工程を有することを特徴とする固体電解コンデンサの製造方法である。
【発明の効果】
【００１９】
本発明によれば、適切な重合速度を有し、かつ、ドーパントに寄与するアニオンの量を増加させた導電性高分子製造用酸化剤溶液とそれを用いて作製した、優れたＥＳＲ特性と耐熱性を示す固体電解コンデンサの製造方法を提供することができる。
【発明を実施するための形態】
【００２０】
本発明の導電性高分子製造用酸化剤溶液は、アルコール溶媒中に、有機スルホン酸第二鉄と、スルホン酸エステル化合物とを含有させたものである。
【００２１】
スルホン酸エステル化合物を添加すると化学酸化重合時の加熱の際に酸化剤溶液中の残留水分、及び大気中の水分により該スルホン酸エステル化合物の加水分解が生じ、スルホン酸とアルコールが生成する。従って、導電性高分子製造用酸化剤溶液中のドーパントとして機能するスルホン酸量が増大し、導電性高分子に取り込まれるドーパント量が増大する。該導電性高分子を固体電解質として用いることで、優れた等価直列抵抗（ＥＳＲ）と高い耐熱性を有する固体電解コンデンサを製造することができる。
【００２２】
前記方法を用いることで酸化剤溶液中のドーパント量が増大するため、酸化剤溶液中の含水分量が高くなると、加水分解の進行はより円滑となり、スルホン酸エステル化合物を添加する効果はより高くなる。
酸化剤溶液中の含水分量は１〜２０質量％が好ましい。１質量％未満の場合、スルホン酸エステル化合物の添加効果は小さくなり、２０質量％超の場合、酸化剤溶液に溶解している有機スルホン酸第二鉄の析出が生じてしまうため、溶液の安定性が低くなる問題点がある。
【００２３】
有機スルホン酸第二鉄塩の構成成分である有機スルホン酸化合物としては、例えば、メタンスルホン酸、エタンスルホン酸、プロパンスルホン酸、ブタンスルホン酸、ベンゼンスルホン酸、トルエンスルホン酸、エチルベンゼンスルホン酸、プロピルベンゼンスルホン酸、キシレンスルホン酸、スチレンスルホン酸、イソプロピルベンゼンスルホン酸、ブチルベンゼンスルホン酸、ドデシルベンゼンスルホン酸、ペンタデシルベンゼンスルホン酸、ナフタレンスルホン酸、メチルナフタレンスルホン酸、エチルナフタレンスルホン酸、プロピルナフタレンスルホン酸、ブチルナフタレンスルホン酸、ジブチルナフタレンスルホン酸、ノニルナフタレンスルホン酸、ジノニルナフタレンスルホン酸等が挙げられ、これらの中でもパラトルエンスルホン酸が特に好ましく挙げられる。
【００２４】
導電性高分子製造用酸化剤溶液における有機スルホン酸第二鉄の含有量は、特に限定されるものではないが、３０〜７０質量％が好ましく挙げられる。
【００２５】
スルホン酸エステル化合物は、一般式（ＲａＳＯ２ＯＲｂ）で表すことができ、Ｒａは、炭素数１〜１８の脂肪族炭化水素基又は炭素数１〜１８の芳香族炭化水素基を含有してもよく、発明に用いるスルホン酸エステル化合物としては、炭素数１〜１８の芳香族炭化水素基を含有するものが好ましく挙げられる。また、Ｒｂは、炭素数１〜１８の脂肪族炭化水素基である。
上記スルホン酸エステルの中でも特に下記一般式（１）で表されるスルホン酸エステル化合物が好ましく挙げられる。
【００２６】
【化２】
0005557638.tif 000003
【００２７】
上記一般式（１）中、Ｒ１は炭素数１〜８のアルキル基を示し、Ｒ２は炭素数１〜４のアルキル基を示す。
【００２８】
スルホン酸エステル化合物は、例えば、硫酸メチル、硫酸エチル、硫酸プロピル、硫酸イソプロピル、硫酸ブチル、ベンゼンスルホン酸メチル、ベンゼンスルホン酸エチル、ベンゼンスルホン酸ブチル、ベンゼンスルホン酸ネオペンチル、トルエンスルホン酸メチル、トルエンスルホン酸エチル、トルエンスルホン酸プロピル、トルエンスルホン酸ブチル、トルエンスルホン酸メトキシエチル、トルエンスルホン酸ヘキシル、トルエンスルホン酸ヘプチル、トルエンスルホン酸オクチル、トルエンスルホン酸ドデシル、トルエンスルホン酸フェニル、トルエンスルホン酸フェネチル、トルエンスルホン酸オクタデシル、トルエンスルホン酸ナフチル等が挙げられ、トルエンスルホン酸メチル、トルエンスルホン酸エチル、トルエンスルホン酸プロピル、トルエンスルホン酸ブチルがより好ましく挙げられる。
【００２９】
導電性高分子製造用酸化剤にスルホン酸エステル化合物を含有させることで、重合速度を上げることなく、ドーパントに寄与するアニオンの量を増加させることができる。
【００３０】
導電性高分子製造用酸化剤溶液におけるスルホン酸エステル化合物の含有量は、有機スルホン酸第二鉄１モルに対し、０．０１〜２０モル％が好ましく挙げられ、０．１〜１０モル％が特に好ましく挙げられる。
【００３１】
本発明に用いられる導電性高分子製造用酸化剤溶液に用いるアルコール溶媒としては、例えば、メタノール、エタノール、プロパノール、ブタノール等が挙げられ、これらは単独、若しくは混合して用いることができる。
これらの中でも、ブタノール、メタノールがより好ましく挙げられ、ブタノールとメタノールの混合溶媒が特に好ましく挙げられる。
【００３２】
次に、本発明の導電性高分子製造用酸化剤溶液の製造方法について例を挙げて説明する。
【００３３】
有機スルホン酸化合物の水溶液を調製して、該水溶液に酸化第二鉄を加えて加熱還流を行う。これをフィルター濾過操作により、有機スルホン酸化合物をアニオンとした第二鉄塩の水溶液を得る。該水溶液を溶媒除去して、有機スルホン酸第二鉄を得る。
アルコール溶媒中に、得られた有機スルホン酸第二鉄とスルホン酸エステル化合物と水を添加して、本願発明の導電性高分子製造用酸化剤溶液を製造することができる。
【００３４】
本発明に用いられる導電性高分子モノマーとしては、ピロール、チオフェン又はそれらの誘導体からなる群から選ばれる少なくとも一種が挙げられる。
【００３５】
導電性高分子モノマーの具体例としては、例えば、ピロール、チオフェン、１−アルキル−３−アルキルピロール、３−アルキルチオフェン、１−アルキル−３，４−アルキレンジオキシピロール、３，４−アルキレンジオキシチオフェン等が挙げられる。これらの中でも、３，４−アルキレンジオキシチオフェン、ピロールが好ましく挙げられる。前記導電性高分子モノマーは一種又は二種以上を同時に含有することができる。
【００３６】
本発明に用いる導電性高分子は、上記の導電性高分子製造用酸化剤溶液と導電性高分子モノマーを接触、混合させることで製造することができる。
【００３７】
本発明において、重合速度とは、以下の方法で測定して得られた時間として評価した。
導電性高分子製造用酸化剤溶液と３，４−エチレンジオキシチオフェン（ＥＤＯＴ）をそれぞれスクリュー管に入れ、２０℃サーモプレート上に１０分以上保持した。該酸化剤溶液とＥＤＯＴを５：１（質量比）で混合し、１０秒撹拌した。その後、１ｍｍ以上のポリマーの塊が析出するまでの時間を計測し、これを重合速度とした。
【００３８】
本発明における適切な重合速度とは、導電性高分子モノマーとしてＥＤＯＴを用いた場合、７０〜１６０秒である。より適切な重合速度は７０〜１３０秒である。
７０秒未満の場合、重合速度が速すぎ、多孔質の弁作用金属酸化皮膜の奥まで入りこまないで重合してしまうため、得られる固体電解コンデンサのＥＳＲが劣る結果となる。
１６０秒超の場合、重合速度が遅すぎ、重合しにくくなる欠点がある。
導電性高分子製造用酸化剤溶液に含有する水分量を１〜２０質量％に調節することで、上記重合速度に容易に調整することができ、優れた電気特性の固体電解コンデンサを得ることができる。
【００３９】
次に本発明の固体電解コンデンサの製造方法について以下に説明する。
【００４０】
誘電体酸化皮膜が形成された弁作用金属上に導電性高分子からなる固体電解質を具備した固体電解コンデンサの製造方法において、本願発明の導電性高分子製造用酸化剤溶液と、導電性高分子モノマーとを液層にて接触させることにより化学酸化重合し、誘電体酸化皮膜が形成された弁作用金属に導電性高分子を形成する工程を有することを特徴とする固体電解コンデンサの製造方法である。
【００４１】
より詳細には、誘電体酸化皮膜を形成させたアルミニウム、タンタル及びニオブ等の弁作用金属表面に、本発明に用いられる導電性高分子製造用酸化剤溶液を塗布し、導電性高分子モノマーの溶液内に浸漬するか、導電性高分子モノマーの溶液を塗布し、導電性高分子製造用酸化剤溶液に浸漬するか、または該酸化剤溶液と該モノマーを混合して１液とした溶液に浸漬して、導電性高分子皮膜を形成させる。この導電性高分子皮膜は、固体電解コンデンサの固体電解質となる。
【００４２】
次いで、導電性高分子皮膜上に、カーボンペースト、銀ペーストを塗布、乾燥させて、陰極層を形成し、コンデンサ素子を得、該コンデンサ素子の弁作用金属を陽極端子に、また、陰極層を陰極端子に接続後、樹脂により外装を施して本発明の固体電解コンデンサを得ることができる。
【実施例】
【００４３】
以下、本発明を実施例に基づいてより詳細に説明する。なお、本発明は本実施例によりなんら限定されない。実施例中の「％」は「質量％」を表す。
【００４４】
（導電性高分子製造用酸化剤溶液の評価）
（実施例１）
純水５０ｍｌにパラトルエンスルホン酸１水和物１５．５ｇ（８．４×１０−２ｍｏｌ）を溶解した溶液に酸化第二鉄４．４５ｇ（２．８×１０−２ｍｏｌ）を加えて、１２時間加熱還流を行った。
【００４５】
反応溶液をフィルター濾過操作することでパラトルエンスルホン酸第二鉄の水溶液を得た。その後、溶媒を除去し、パラトルエンスルホン酸第二鉄を得た。
【００４６】
次いで、１−ブタノールとメタノールの混合溶媒（質量比１：１）１００ｇ中に、得られたパラトルエンスルホン酸第二鉄と、パラトルエンスルホン酸メチル０．０５１ｇ（２．８×１０−４ｍｏｌ）加えた後、含水分量が６％となるように水を添加し、濃度６０％パラトルエンスルホン酸第二鉄の１−ブタノールとメタノールの混合溶液である導電性高分子製造用酸化剤溶液（酸化剤溶液（１））を得た。（有機スルホン酸第二鉄１モルに対するスルホン酸エステル化合物の含有量は１モル％である。）
なお、含水分量はカールフィッシャー水分計（ＫＦ−１００、三菱ケミカル社製）を用いて測定した。
【００４７】
（実施例２）
実施例１のパラトルエンスルホン酸メチルの含有量を１モル％から５モル％に代えた以外は実施例１と同様にして、導電性高分子製造用酸化剤溶液（酸化剤溶液（２））を得た。
【００４８】
（実施例３）
実施例１のパラトルエンスルホン酸メチルの含有量を１モル％から１０モル％に代えた以外は実施例１と同様にして、導電性高分子製造用酸化剤溶液（酸化剤溶液（３））を得た。
【００４９】
（実施例４）
実施例１のパラトルエンスルホン酸メチルの含有量を１モル％から２０モル％に代えた以外は実施例１と同様にして、導電性高分子製造用酸化剤溶液（酸化剤溶液（４））を得た。
【００５０】
（参考例１）
実施例１のパラトルエンスルホン酸メチルの含有量を１モル％から３０モル％に代えた以外は実施例１と同様にして、導電性高分子製造用酸化剤溶液（酸化剤溶液（５））を得た。
【００５１】
（参考例２）
実施例１のパラトルエンスルホン酸メチルの含有量を１モル％から５０モル％に代えた以外は実施例１と同様にして、導電性高分子製造用酸化剤溶液（酸化剤溶液（６））を得た。
【００５２】
（比較例１）
実施例１のパラトルエンスルホン酸メチルを含有させなかった以外は実施例１と同様にして、導電性高分子製造用酸化剤溶液（酸化剤溶液（７））を得た。
【００５３】
（比較例２）
純水５０ｍｌにパラトルエンスルホン酸１水和物１５．５ｇ（８．４×１０−２ｍｏｌ）を溶解した溶液に酸化第二鉄４．４５ｇ（２．８×１０−２ｍｏｌ）を加えて、１２時間加熱還流を行った。
【００５４】
反応溶液をフィルター濾過操作することでパラトルエンスルホン酸第二鉄の水溶液を得た。その後、溶媒を除去し、パラトルエンスルホン酸第二鉄を得た。
【００５５】
次いで、１−ブタノールとメタノールの混合溶媒（質量比１：１）１００ｇ中に、得られたパラトルエンスルホン酸第二鉄と、パラトルエンスルホン酸を酸化剤溶媒に対し、１０質量％となるように加えた後、含水分量が６％となるように水を加え、濃度６０％パラトルエンスルホン酸第二鉄の１−ブタノールとメタノールの混合溶液である導電性高分子製造用酸化剤溶液（酸化剤溶液（８））を得た。
【００５６】
上記工程で得られた酸化剤溶液（１）〜（８）を準備し、重合速度の評価を行った。なお、重合速度は、各酸化剤溶液と３，４−エチレンジオキシチオフェン（ＥＤＯＴ）をそれぞれスクリュー管に入れ、２０℃サーモプレート上に１０分以上保持した。該酸化剤溶液とＥＤＯＴを５：１（重量比）混合し、１０秒保持撹拌した。その後、直径１ｍｍ以上のポリマーの塊が析出するまでの時間を計測し、これを重合速度とした。測定結果を表１に示す。
【００５７】
【表１】
0005557638.tif 000004
表中の略語
ＰＴＳ：パラトルエンスルホン酸
【００５８】
表１より、酸化剤溶液（１）〜（６）は、適切な重合速度を有していることがわかる。
【００５９】
（固体電解コンデンサの評価）
（実施例７）
陽極リードを備えたタンタル焼結体素子に、リン酸水溶液中、２５Ｖの電圧を印加させて化成処理を施し、誘電体酸化皮膜を形成させた。該素子の硫酸水溶液中における静電容量は３００μＦであった。
【００６０】
次に、実施例１に記載の酸化剤溶液（１）及び導電性高分子モノマーとしてＥＤＯＴをモル比で１：１になるように混合し、１液の化学酸化重合液として容器に準備した。
【００６１】
タンタル焼結体素子を、上記の化学酸化重合液に室温で５分間浸漬させて、素子を引上げて５０℃で１時間熱処理し化学酸化重合を進行させて、素子表面に導電性高分子層を形成させた。
【００６２】
次いで、上記素子の陰極層に、カーボンペースト及び銀ペーストを塗布して導電性塗膜を形成し、その一部から対極を取り出した後、エポキシ樹脂でモールドさせ、その後、８Ｖの電圧を印加させてエージングを行い、定格電圧６．３Ｖ、定格静電容量２５０μＦの固体電解コンデンサを完成させた。
【００６３】
（実施例８）
実施例７の酸化剤溶液（１）の代わりに、酸化剤溶液（２）を用いた以外は実施例７と同様の方法で固体電解コンデンサを完成させた。
【００６４】
（実施例９）
実施例７の酸化剤溶液（１）の代わりに、酸化剤溶液（３）を用いた以外は実施例７と同様の方法で固体電解コンデンサを完成させた。
【００６５】
（実施例１０）
実施例７の酸化剤溶液（１）の代わりに、酸化剤溶液（４）を用いた以外は実施例７と同様の方法で固体電解コンデンサを完成させた。
【００６６】
（参考例３）
実施例７の酸化剤溶液（１）の代わりに、酸化剤溶液（５）を用いた以外は実施例７と同様の方法で固体電解コンデンサを完成させた。
【００６７】
（参考例４）
実施例７の酸化剤溶液（１）の代わりに、酸化剤溶液（６）を用いた以外は実施例７と同様の方法で固体電解コンデンサを完成させた。
【００６８】
（比較例３）
実施例７の酸化剤溶液（１）の代わりに、酸化剤溶液（７）を用いた以外は実施例７と同様の方法で固体電解コンデンサを完成させた。
【００６９】
（比較例４）
実施例７の酸化剤溶液（１）の代わりに、酸化剤溶液（８）を用いた以外は実施例７と同様の方法で固体電解コンデンサを完成させた。
【００７０】
実施例７〜１０、参考例３、４及び比較例３、４より得られた固体電解コンデンサについて、１２０Ｈｚでの静電容量（以下、Ｃｓと略記する。）、１２０Ｈｚでの誘電損失（以下、ｔａｎδと略記する。）、１００ｋＨｚでの等価直列抵抗（以下、ＥＳＲと略記する。）を測定した。また、高温負荷試験（温度２６０℃の雰囲気に３分間保持）を実施した。測定結果を表２に示す。
【００７１】
【表２】
0005557638.tif 000005
【００７２】
表２に示すように、実施例７〜１０は、比較例３、４よりもＥＳＲ特性と耐熱性に優れていることがわかる。
特に有機スルホン酸第二鉄１モルに対し、スルホン酸エステル化合物を５モル％含有させた酸化剤溶液を用いて製造した固体電解コンデンサにおいては、ＥＳＲ特性に優れていることがわかった。
【産業上の利用可能性】
【００７３】
本発明の導電性高分子製造用酸化剤溶液を用いて製造した固体電解コンデンサは、優れた電気特性を有するため、高周波数のデジタル機器等に適用できる。